(57)【要約】【課題】フラッシュ構造のパネル体に用いられる面材において、ケナフボートを基材とし、表面の平滑性及び化粧シートとの接着性に優れた面材を提供する。【解決手段】フラッシュ構造のパネル体１に用いられる面材１０であって、ケナフ繊維をボード化した基材２の一方の表面に、ジアリルフタレート系樹脂を含浸させた樹脂含浸紙３が貼着され、該貼着された樹脂含浸紙の厚みを薄くするようにサンダー処理が施され、サンダー処理が施された樹脂含浸紙上に、化粧シート４が貼着されていることを特徴とする。【選択図】図１
2011201235.tif 000002
【特許請求の範囲】
【請求項１】
フラッシュ構造のパネル体に用いられる面材であって、
ケナフ繊維をボード化した基材の一方の表面に、ジアリルフタレート系樹脂を含浸させた樹脂含浸紙が貼着され、該貼着された樹脂含浸紙の厚みを薄くするようにサンダー処理が施され、サンダー処理が施された樹脂含浸紙上に、化粧シートが貼着されていることを特徴とする面材。
【請求項２】
請求項１において、
前記樹脂含浸紙は、当初の厚みの５０〜７５％になるようにサンダー処理が施されていることを特徴とする面材。
【請求項３】
請求項１または請求項２において、
前記基材の他方の表面に、紙シートが貼着されていることを特徴とする面材。
【請求項４】
請求項３において、
前記紙シートは、防湿紙であることを特徴とする面材。
【発明の詳細な説明】
【技術分野】
【０００１】
本発明は、フラッシュ構造のパネル体に用いられる面材に関する。
【背景技術】
【０００２】
従来より、住居の内装建材などに使用されるフラッシュ構造のパネル体に用いられる面材としては、合板、パーティクルボード、中密度繊維板（ＭＤＦ）、単板積層基材（ＬＶＬ）などを基材としたものが知られている。
【０００３】
近年は、インテリアのシンプル化が進んでいる等の背景から、フラッシュ構造のパネル体で構成された引戸や扉などにおいて、その高さが天井近くまであるものや幅広に形成されたものがみられるようになった。
しかしこのように引戸や扉などの建具が大型化すると、これに伴い重量が増えるため、現場での吊込作業等の作業負荷が増えてしまう。また大型化によって、物流における配送費も増えてしまう。
そこで下記特許文献１に例示されているようなケナフ繊維をボード化したケナフボードは、剛性が高いので薄状に形成して軽量化しやすいという特性を備えており、また環境問題を配慮したエコロジー建材としても知られている。したがって、これを上述のような面材の基材としてケナフボードが用いられることが好ましく選択される。
【０００４】
またこの種の面材には表面硬度において優れていることを望まれており、例えば下記特許文献２には、合板などの木質系基材にジアリルフタレート系含浸紙を介してコート紙が接着された化粧材が開示されている。
これによれば、ジアリルフタレート系含浸紙を接着剤層に使用することにより、接着剤層の硬度が高くなり、表面硬度（鉛筆硬度）が高い化粧材を得ることができるとされている。
【先行技術文献】
【特許文献】
【０００５】
【特許文献１】特開２００２−２４８６１０号公報
【特許文献２】特開２００８−２０１００８号公報
【発明の概要】
【発明が解決しようとする課題】
【０００６】
しかしながら、上記特許文献１に記載されているようなケナフボードは、原料であるケナフ繊維の直径が太く、特にケナフの根の部分の繊維が混入すると硬くて太いため、解繊が十分に行えず、ケナフ繊維に由来する凹凸が表面に現れ易いので、表面を平滑に仕上げるのが難しいという問題がある。
また上記特許文献２に開示されているジアリルフタレート系含浸紙は、所定の含浸率に調整しておかなければ、コート紙との接着性が低くなって、コート紙（化粧シート）の表面に樹脂ムラが発生することがある。
【０００７】
本発明は、上記実情に鑑みなされたものであり、フラッシュ構造のパネル体に用いられる面材において、ケナフボートを基材とし、表面の平滑性及び化粧シートとの接着性に優れた面材を提供することを目的とする。
【課題を解決するための手段】
【０００８】
本発明に係る面材は、フラッシュ構造のパネル体に用いられる面材であって、ケナフ繊維をボード化した基材の一方の表面に、ジアリルフタレート系樹脂を含浸させた樹脂含浸紙が貼着され、該貼着された樹脂含浸紙の厚みを薄くするようにサンダー処理が施され、サンダー処理が施された樹脂含浸紙上に、化粧シートが貼着されていることを特徴とする。
【０００９】
本発明に係る面材において、前記樹脂含浸紙は、当初の厚みの５０〜７５％になるようにサンダー処理が施されているものとしてもよい。
また本発明に係る面材において、前記基材の他方の表面に、紙シートが貼着されているものとしてもよく、この場合、紙シートは、防湿紙としてもよい。
【発明の効果】
【００１０】
本発明に係る面材によれば、フラッシュ構造のパネル体に用いられる面材において、ケナフボートを基材とし、表面の平滑性及び化粧シートとの接着性に優れたものとすることができる。
【図面の簡単な説明】
【００１１】
【図１】（ａ）は、本発明の一実施形態に係る面材が用いられるフラッシュ構造のパネル体の一例を示す概念的な分解斜視図、（ｂ）は同パネル体の層構造を示す概略的な側面図である。
【図２】同面材の製造方法の一例について説明するための概略的な斜視図である。
【図３】同面材の製造方法の一例について説明するための概略フローチャートである。
【図４】同製造方法により製造された面材の実施例の一例と比較例とを評価試験Ａの結果とともに示す表である。
【図５】同製造方法により製造された面材の実施例の一例と比較例とを評価試験Ｂの結果とともに示す表である。
【発明を実施するための形態】
【００１２】
以下に本発明の実施の形態について、図面に基づいて説明する。
図１〜図３は、本実施形態に係る面材及びその面材が用いられるパネル体について説明するための概念的な説明図であり、図４、図５は面材の評価試験の結果を示す表である。なお、図１（ａ）は、基材２の一方の表面に貼着される樹脂含浸紙３を示すため化粧シート４の一部を破断した状態を示している。
【００１３】
本実施形態に係る面材１０は、フラッシュ構造のパネル体１に用いられ、ケナフ繊維をボード化したケナフボードからなる基材２の一方の表面に、ジアリルフタレート系樹脂を含浸させた樹脂含浸紙３が貼着され、該貼着された樹脂含浸紙３の厚みを薄くするようにサンダー処理が施され、サンダー処理が施された樹脂含浸紙３上に、化粧シート４が貼着されている。
【００１４】
パネル体１は、図１（ａ）及び（ｂ）に示すように略角柱形状に加工された芯材６０を複数用いて形成された長方形状のパネル状の枠体６と、その表裏両面に貼着された面材１０，１０とで構成されている。
面材１０の基材２として用いられるケナフボードは、例えば、以下のように製造される。
アオイ科の１年生草本であるケナフの靭皮を、繊維径が２０μｍ〜５００μｍ、好ましくは、５０μｍ〜１００μｍ程度となるように解繊し、繊維長が６ｍｍ以上となるように切断して堆積、積層し、長繊維マット体とする。長繊維マット体とする際、ケナフ長繊維のそれぞれが、ほぼ一方向に配向するようにしたり、ほぼ直交する二方向に配向するようにしたりしてもよい。
次いで、上記長繊維マット体に、接着剤を均一に分散させて熱プレス機に導入し、熱プレス（加熱圧縮）を行い、密度が０．３５ｇ／ｃｍ３〜１．２０ｇ／ｃｍ３程度、好ましくは、０．５０ｇ／ｃｍ３〜１．００ｇ／ｃｍ３程度となるようにして製造したケナフ長繊維ボードを得、ケナフボードとすることができる。
【００１５】
なお、長繊維マット体に接着剤を分散させる方法は、液状の接着剤に上記長繊維マット体を浸漬させ、ローラ等で絞って混合量を調整して混合させたり、粉末状の接着剤を混合して分散させたり、スプレー塗布により混合、分散させたりしてもよい。
バインダとなる接着剤の混合量は、ケナフボードの総重量に対して、５重量％〜３０重量％程度、好ましくは１０重量％〜２５重量％とする。またここに用いられる接着剤としては、ユリア樹脂系、ユリア・メラミン共縮合樹脂系、フェノール樹脂系及びイソシアネート樹脂系等の熱硬化性タイプの樹脂接着剤としてもよい。
熱圧成形の条件は、特に限定されないが、例えば、温度１２０℃〜１９０℃程度、プレス圧が１．０〜４．０ＭＰａ程度の条件下で、所定時間、プレスするようにしてもよい。プレス時間は、板厚や成型後のケナフボードの密度等に応じて、適宜、設定される。
ケナフボードとしては、上述のケナフ長繊維ボードに代えて、ケナフの芯部をハンマーミルなどで小片に粉砕し、該小片に接着剤を均一に分散させて熱圧成形したケナフパーティクルボードとしてもよい。或いは、このようなケナフパーティクルボードの表裏面に、ケナフ長繊維ボードを貼着一体化してケナフボードを構成するようにしてもよい。
【００１６】
基材２の一方の表面、すなわち表面側には、樹脂含浸紙３が貼着されており、ここで用いられる樹脂含浸紙３としてはジアリルフタレート系樹脂を含浸させたクラフト紙が好適に使用される。樹脂含浸紙３の構成としては、例えば樹脂含浸率は３０重量％〜６０重量％、好ましくは４０重量％〜５０重量％とする。さらにサンダー処理後の樹脂含浸紙３の厚みは、０．１ｍｍ〜０．１５ｍｍ程度が望ましい。その理由については後述する。ジアリルフタレート系樹脂のクラフト紙への含浸方法は、ディッピング法、ロールコーター法など特に限定されるものではない。
クラフト紙に含浸させるジアリルフタレート系樹脂としては、ジアリルテレフタレートモノマー、ジアリルオルソフタレートモノマー、ジアリルテレフタレートプレポリマー、ジアリルオルソフタレートプレポリマー等が挙げられ、これらから１種ないし２種以上を選んで混合した混合物を用いてもよい。また、これらに必要に応じて硬化促進剤等を添加したものを用いてもよい。
【００１７】
樹脂含浸紙３の上には、化粧シート４が貼着され、化粧シート４としては、特に限定されるものではないが、オレフィン系樹脂化粧シートなどが好ましい。なお、後記する図２（ｅ）では化粧シート４の一例として木目調柄のものを示しているが、これに限定されず石目調柄でもよいし、柄が無いものであってもよいことはいうまでもない。
【００１８】
基材２の他方の表面、すなわち裏面側には、紙シート５が貼着されていることが望ましい。紙シート５として、防湿紙を用いた場合は、基材２の裏面側から湿気が侵入することを効果的に防ぐことができるので、湿気を吸放湿しても伸縮が少なく反りにくいというケナフボードが有する特性との相乗効果で、より一層面材１０の伸縮及び反りを効果的に抑制することができる。
また紙シート５としては、防カビ性、消臭性など各種機能性を有した紙シートとすれば、各種機能を備えた面材１０とすることができる。
さらにこのように面材１０の裏面側に、紙シート５を貼着することにより、フラッシュ構造のパネル体１を製造する際の基材２との接着性を向上させることができる。
【００１９】
基材２の表裏面に貼着される樹脂含浸紙３、化粧シート４及び紙シート５の接着に用いられる接着剤としては、酢酸ビニル系樹脂、変成ゴム系樹脂、メラミン系樹脂、ポリウレタン系樹脂などが挙げられる。接着剤の塗布方法は、ロールスプレッダー、フローコーター、スプレー塗布、ディッピング塗布、スクリーン塗布など、公知の塗布方法を採用することができる。
【００２０】
次に本実施形態に係る面材１０の製造方法の一例について、図２（ａ）〜（ｅ）及び図３を参照しながら、説明する。
以下の製造方法によって作製される面材１０は、平面視して長方形状とされ、例えばその寸法は、背の高い引戸とする場合は８００ｍｍ×２４００ｍｍ程度の長尺板状体としてもよい。基材２となるケナフボードは、面材１０と同じく平面視して長方形状とされ、所定の寸法に切り出される。以下ではその厚みを１．５ｍｍ、密度７００ｋｇ／ｍ３とした例について説明するが、これに限定されるものではない。
また樹脂含浸紙３の表面に施すサンダー処理は、例えば２４０番手のワイドベルトサンダーを用いて３回処理を施すようにしてもよく、樹脂含浸紙３の厚みが、当初の厚み（処理前の厚み）の５０〜７５％になるようにサンダー処理が施されたものが好ましい。その理由については評価試験を参照しながら、後述する。
化粧シート４及び紙シート５の厚みは特に限定されるものではないが、例えば０．０５ｍｍ〜０．１５ｍｍのものを用いることができる。
【００２１】
まず、基材２となるケナフボードを所定寸法に切り出す（図２（ａ）、図３・Ｓ１００）。このときには、まだ基材２はケナフボードの素地のままなので、表面にはケナフ繊維に由来する凹凸が存在した状態にある。
基材２の一方の表面に接着剤を塗布し、樹脂含浸紙３を基材２の上に積層し貼着する（図２（ｂ）、図３・Ｓ１０１）。以下のプレス条件としたプレス装置（不図示）で基材２と樹脂含浸紙３とを熱プレスすれば、良好な状態で基材２に樹脂含浸紙３を貼着することができる（図３・Ｓ１０２）。
〈プレス条件〉
（１）プレス温度：１４５℃  （２）プレス圧：１０ｋｇ／ｍ２  （３）プレス時間：３〜５分
【００２２】
プレス装置から樹脂含浸紙３が貼着された基材２を取り出し、これを裏返して水打ちを行う（図２（ｃ）、図３・Ｓ１０３）。これにより、樹脂含浸紙３が貼着された面（表面側）が凹状に反ることを防ぐことができる。
そして再び樹脂含浸紙３が貼着された面を表側にして、貼着された樹脂含浸紙３の表面にサンダー処理を施す（図２（ｄ）、図３・Ｓ１０４）。
ここでサンダー処理は、に例えば２４０番手のワイドベルトサンダーを用いて３回処理を施すようにしてもよい。
そして、サンダー処理が施された樹脂含浸紙３の上（表面側）に、化粧シート４を貼着し、基材２の他方の表面（裏面側）に紙シート５を貼着する（図２（ｅ）、図３・Ｓ１０５）。
こうして基材２の表面側には樹脂含浸紙３を介して化粧シート４が貼着されているとともに、基材２の裏面側には紙シート５が貼着された面材１０を得ることができる。
なお、この製造方法は一例であって、これに限定されるものではなく、プレス装置によるプレスの条件もこれに限定されるものではない。
【００２３】
このように製造された面材１０をフラッシュ構造のパネル体１に用い、引戸や扉などの高さが天井近くまであるものや幅広に形成された大型の建具に適用した場合には、従来のものに比べ約２０％の軽量化を実現することができる。
またこのようにパネル体１の軽量化により、物流における配送費の削減、現場作業時の作業負荷低減などを図ることができる。
さらにケナフ繊維に由来する凹凸が表面に現れやすいケナフボードを基材２とし、この表面に樹脂含浸紙３を貼着することで、平滑性に優れた面材１０を得ることができる。しかも樹脂含浸紙３には、ジアリルフタレート系樹脂が含浸されているので、表面硬度に優れたものとすることができる。
そして、ジアリルフタレート系樹脂を含浸させた樹脂含浸紙３の表面には適度にサンダー処理が施されているため、その表面に貼着される化粧シート４とのなじみ性がよく接着性がよいものとすることができる。
また基材２の裏面側には紙シート５が貼着されているので、この面材１０をフラッシュ構造のパネル体１とする際に枠体６との接着力を確保することができる。すなわち、基材２がケナフボードからなるので、基材２の裏面側がケナフボードの素地のままだと、基材２が多孔質のため、接着剤が浸透しやすく接着力を確保することが難しい。そこで裏面側を紙シート５でラミネートすることにより、接着剤が基材２に染み込んでしまうことがなく、良好に接着することができる。
【００２４】
次に、図４を参照しながら、面材の表面の平滑性及び反り量を評価した試験（以下、評価試験Ａという）について説明する。
ここで説明する評価試験Ａでは、ケナフボードからなる基材に樹脂含有率や含浸させる樹脂材が異なる各種樹脂含浸紙を貼着し、ピーリング強度、表面粗さ、反り量を測定した。基材としては、いずれも密度が７００ｋｇ／ｍ３、厚みが１．５ｍｍからなるケナフボードを用いた。
ピーリング強度の試験では、幅２５ｍｍの化粧シートをサンダー処理が施された樹脂含浸紙の上に貼り、化粧シートと樹脂含浸紙の界面の剥離強度を測定した。
表面粗さは、樹脂含浸紙の上に貼着した化粧シートの表面を表面粗さ計にて最大表面粗さ（Ｒｙ）を測定した値である。
図４の表において、反り量（面材）として記載されている数値は、面材を平置きしたときの長手方向の最大反り量を測定した数値である。また、反り量（引戸）として記載されている数位は、室温４０℃湿度２０％の部屋と室温２５℃湿度５０％の部屋との間を仕切るフラッシュ構造の引戸として、３日間設置したときの長手方向の最大反り量を測定した数値である。
【００２５】
［実施例Ａ−１］
ケナフボードからなる基材の上にジアリルフタレート系樹脂が含浸された樹脂含浸紙（以下、ＤＡＰ含浸紙という）を貼着し、さらにその上に化粧シートを貼着したものを作製して各種評価試験を行った。クラフト紙（８０ｇ／ｍ２）への樹脂含有率は５０重量％とした。
［実施例Ａ−２］
ケナフボードからなる基材の上にＤＡＰ含浸紙を貼着し、さらにその上に化粧シートを貼着したものを作製して各種評価試験を行った。クラフト紙（８０ｇ／ｍ２）への樹脂含有率は４０重量％とした。
［比較例Ａ−１］
ケナフボードからなる基材の上にメラミン系樹脂が含浸された樹脂含浸紙を貼着し、さらにその上に化粧シートを貼着したものを作製して各種評価試験を行った。クラフト紙（８０ｇ／ｍ２）への樹脂含有率は５０重量％とした。
【００２６】
［結果］
ピーリング強度は、実施例Ａ−１、Ａ−２ともに比較例Ａ−１と比べて高いピーリング強度を示した。
表面粗さ（Ｒｙ）は、実施例Ａ−１、Ａ−２ともに比較例Ａ−１と比べて平滑性に優れた数値を示した。
反り量（面材）については、実施例Ａ−１及びＡ−２は同じ測定結果を示し、反り量の少ない結果がでた。また比較例Ａ−１と比べると約半分の反り量であった。
反り量（引戸）については、面材が芯材に組み付けられていることもあり、面材ほどの反り量の差ではないものの、実施例Ａ−１及びＡ−２の方が比較例Ａ−１よりも少ない反り量であった。
【００２７】
［評価試験Ａまとめ］
以上より、基材の表面にＤＡＰ含浸紙が貼着された面材は、非常に平滑性に優れているといえる。基材としてケナフボードを用いる場合、直接その表面に化粧シートを貼着した際の表面粗さはＲｙ１００μｍという測定データがあることから、これと比較しても平滑性に優れているといえる。また樹脂含浸紙にサンダー処理を施し化粧シートを貼着すれば、化粧シートとの接着性に優れたものとすることができることもわかった。
さらにこの評価試験Ａから、単に樹脂含浸紙をケナフボードに貼着しただけでは、優れた平滑性を実現することはできず、樹脂含浸紙として用いられる樹脂材としてはジアリルフタレート系樹脂が好適といえる。さらに樹脂含浸率によってピーリング強度及び表面粗さが異なることがわかった。これより、ＤＡＰ含浸紙の樹脂含浸率は、３５重量％〜６０重量％、好ましくは４０重量％〜５０重量％に設定することがよいといえる。樹脂含浸率が３５重量％より小さい場合は、ピーリング強度が劣る傾向となり、また表面粗さの数値が高くなり平滑性を確保しにくい傾向となる。また樹脂含浸率が６０重量％より大きい場合は、ピーリング強度も表面粗さもよい傾向となるが、ジアリルフタレート系樹脂材料の使用量が増え、コスト高となる懸念がある。
そして反り量の測定結果から、樹脂含浸紙を貼着しても、ケナフボードが持つ特性を活かすことができるといえる。特に引戸として間仕切られた２つの空間に温度差、湿度差のある場合でも、反り量が非常に小さく、引戸用の面材として好適であるといえる。
【００２８】
続いて、図５を参照しながら、面材の化粧シートとの接着性及び平滑性について、上述の評価試験Ａとは異なる評価試験（以下、評価試験Ｂという）について説明する。
ここで説明する評価試験Ｂでは、ＤＡＰ含浸紙に施すサンダー処理とＤＡＰ含浸紙の厚みに着目して、面材の化粧シートとの接着性及び平滑性について評価を行った。
ＤＡＰ含浸紙としては、クラフト紙８０ｇ／ｍ２、樹脂含有率５０重量％のものを用いた。
基材としては、密度が７００ｋｇ／ｍ３、厚みが１．５ｍｍからなるケナフボードを用いた。
ＤＡＰ含浸紙の厚みは、０．２ｍｍの厚みのＤＡＰ含浸紙をサンダー処理を施すことによって変え、サンダー処理は２４０番手のワイドベルトサンダーを用いて行った。
［実施例Ｂ−１］
ＤＡＰ含浸紙の厚みをサンダー処理によって、厚み０．２ｍｍから厚み０．１ｍｍ〜０．１５ｍｍとした。
［比較例Ｂ−１］
ＤＡＰ含浸紙の厚みをサンダー処理を行うことなく、０．２ｍｍとした。
［比較例Ｂ−２］
ＤＡＰ含浸紙の厚みをサンダー処理によって、厚み０．２ｍｍから厚み０．１ｍｍ以下とした。
［結果］
（化粧シートとの接着性について）
実施例Ｂ−１及び比較例Ｂ−２は良好な接着性を備えたものとなった。これはサンダー処理を施すことにより、化粧シートを接着するための接着剤の溶液分の逃げ代が確保されたことによって、接着性が向上したと考えられる。
比較例Ｂ−１は、サンダー処理を施していないので、接着剤の溶液分の逃げ代がなく、またＤＡＰ含浸紙の表面が撥水するために接着剤の付着力が低下し接着性に劣る結果となったことが考えられる。
（平滑性について）
実施例Ｂ−１及び比較例Ｂ−１は良好な平滑性を備えたものとなった。これは基材のケナフ繊維に由来する凹凸が現れている表面をＤＡＰ含浸紙によって被覆することにより、凹凸面が覆われて平滑性を得ることができたと考えられる。
比較例Ｂ−２は当初の厚みの５０％より小さい厚みにまでサンダー処理を施したので、ＤＡＰ含浸紙の厚みが薄くなりすぎて、ケナフ繊維に由来する凹凸面を覆ってもその凹凸面が表面に転写されてしまい平滑性を得ることができなかったと考えられる。
［評価試験Ｂまとめ］
以上より、比較例Ｂ−２のようにＤＡＰ含浸紙の厚みが、当初の厚みの５０％より薄い厚みにまでサンダー処理を施すと、化粧シートとの接着性に問題はないが、平滑性を得ることが難しい。また比較例Ｂ−１のようにサンダー処理を施さない場合は、平滑性を得ることはできても、化粧シートとの接着性がよいを得ることは難しいことがわかった。したがって、樹脂含浸紙３の当初の厚みが、０．２ｍｍのものの場合は、０．１ｍｍ〜０．１５ｍｍ程度になるように、すなわち、ＤＡＰ含浸紙は当初の厚みの５０〜７５％になるようにサンダー処理を行うと化粧シートとの接着性が良く、平滑性を向上させることができるといえる。
またこの評価試験ＢからＤＡＰ含浸紙の厚みが、当初の厚みの７５％より厚い厚みにサンダー処理を施した場合は、平滑性を得ることはできても、サンダー処理が接着剤の溶液分の逃げ代を確保できず、化粧シートとの接着性に劣ることが示された。
【００２９】
なお、この面材１０を用いたパネル体１は、引戸、折戸を構成する戸板や、開閉扉等の扉パネルに適用されるものとしてもよく、その他、内壁パネルや天井パネル、或いは腰壁等の造作部材等の内装パネルとしてもよい。さらには、家具材等のパネル材として用いられるものとしてもよい。また面材１０の形状や積層構造などは、上述の例、図例に限定されるものではない。
【符号の説明】
【００３０】
１      パネル体
２      基材
３      樹脂含浸紙
４      化粧シート
５      紙シート
６      芯材
【図１】
2011201235.tif 000003
【図２】
2011201235.tif 000004
【図３】
2011201235.tif 000005
【図４】
2011201235.tif 000006
【図５】
2011201235.tif 000007